СПОСОБ ИЗГОТОВЛЕНИЯ МИКРОПОРИСТОЙ ПОЛИОЛЕФИНОВОЙ МЕМБРАНЫ

5
1. Способ изготовления микропористой полиолефиновой мембраны, включающий стадии экструдирования расплавленной смеси полиэтиленового полимера, полипропилена, имеющего среднемассовый молекулярный вес 1·10 или более и содержание этилена 5 мас.% или меньше, и мембрано-образующего растворителя через головку экструдера, и медленного охлаждения получающегося экструдата с образованием гелеобразного листа, растяжения гелеобразного листа, и удаления указанного мембрано-образующего растворителя, при этом скорость медленного охлаждения указанного экструдата составляет 30°С/с или меньше.
2. Способ по п.1, где указанную расплавленную смесь экструдируют из двухшнекового экструдера с частотой вращения шнека Ns в указанном двухшнековом экструдере, равной 300 об/мин или более, и соотношением количества экструдата Q (кг/ч) и частоты вращения шнека Ns (об/мин) Q/Ns, равным 0,3 кг/ч/об/мин или меньше.
5
4
5
3. Способ по п.1, где указанный полиэтиленовый полимер содержит полиэтилен сверхвысокого молекулярного веса, имеющий среднемассовый молекулярный вес 5·10 или более, и полиэтилен высокой плотности, имеющий среднемассовый молекулярный вес 7·10 или более и меньше, чем 5·10, содержание указанного полиэтилена сверхвысокого молекулярного веса составляет 1 мас.% или более от общего количества (100 мас.%) указанного полиэтиленового полимера и указанного полипропилена, и содержание указанного полипропилена составляет от 1 до 30 мас.%.
4. Способ по любому из пп.1-3, где после указанного удаления мембранообразующего растворителя, мембрану растягивают повторно кратностью от 1,1 до 2,5, по меньшей мере, в одном направлении при температуре, находящейся в диапазоне от температуры кристаллизации дисперсии полиэтиленового полимера до температуры плавления полиэтиленового полимера +10°С.